(57)【要約】  硬化前の樹脂組成物の粘度が低く、成形性時の流動性が良好であり、優れた耐熱性、耐湿性、低熱膨張性等を示し、半導体封止材等の電気・電子部品封止用材料、成形材料、積層材料、接着材料等に有用なエポキシ樹脂組成物を提供する。  このエポキシ樹脂組成物は、エポキシ樹脂及びエポキシ樹脂用硬化剤を含有するエポキシ樹脂組成物であり、エポキシ樹脂として下式（１）で表されるトリエポキシエチルミクロヘキサン型のエポキシ樹脂を使用する。2011114935.tif 000009
2011114935.tif 000002
【特許請求の範囲】
【請求項１】
エポキシ樹脂及びエポキシ樹脂用硬化剤を含有するエポキシ樹脂組成物において、下式（１）で表されるエポキシ樹脂を含むことを特徴とするエポキシ樹脂組成物。
2011114935.tif 000007
【請求項２】
エポキシ樹脂が下式（２）で表される1,2,4-トリエポキシエチルシクロヘキサンであることを特徴とする請求項１に記載のエポキシ樹脂組成物。
2011114935.tif 000008
【請求項３】
エポキシ樹脂用硬化剤が、アミン類、酸無水物類、多価フェノール類、イミダゾール類、ジシアンジアミド類、及び有機酸ヒドラジッド類から選ばれる少なくとも１種の化合物であることを特徴とする請求項１に記載のエポキシ樹脂組成物。
【請求項４】
硬化促進剤として、三級アミン類、イミダゾール類、ジシアンジアミド類、及び有機ホスフィン類から選ばれる少なくとも１種の化合物を含有することを特徴とする請求項１に記載のエポキシ樹脂組成物。
【請求項５】
無機充填材を８３重量％以上含有することを特徴とする請求項１に記載のエポキシ樹脂組成物。
【請求項６】
電気・電子部品封止用であることを特徴とする請求項１に記載のエポキシ樹脂組成物。
【請求項７】
請求項１〜５のいずれかに記載のエポキシ樹脂組成物を硬化してなることを特徴とするエポキシ樹脂硬化物。
【発明の詳細な説明】
【技術分野】
【０００１】
本発明は低粘度性に優れるとともに、耐熱性、低熱膨張性等に優れた硬化物を与える電気・電子部品等の封止、コーティング材料、積層材料、複合材料等の用途として有用なエポキシ樹脂組成物並びにその硬化物に関するものであり、プリント配線板、半導体封止等の電気電子分野の絶縁材料、炭素繊維強化複合材料等に好適に使用される。
【背景技術】
【０００２】
エポキシ樹脂は工業的に幅広い用途で使用されてきているが、その要求性能は近年ますます高度化している。例えば、エポキシ樹脂を主剤とする樹脂組成物の代表的分野に半導体封止材料があるが、近年、半導体素子の集積度の向上に伴い、パッケージサイズが大面積化、薄型化に向かうとともに、実装方式も表面実装化への移行が進展しており、より半田耐熱性に優れた材料の開発が望まれている。【０００３】
また最近では、高集積化、高密度実装化の技術動向により、従来の金型を利用したトランスファー成形によるパッケージに代わり、ハイブリッドＩＣ、チップオンボード、テープキャリアパッケージ、プラスチックピングリッドアレイ、プラスチックボールグリッドアレイ等の金型を使用しないで液状材料を用いて封止し、実装する方式が増えてきている。しかし、一般に液状材料はトランスファー成形に用いる固形材料に比べて信頼性が低い欠点がある。これは、液状材料に粘度上の限界があり、用いる樹脂、硬化剤、充填剤等に制約があるからである。【０００４】
また、炭素繊維強化複合材料のマトリックス樹脂としては、成形性、耐熱性、機械特性等に優れるエポキシ樹脂が望まれている。特に、近年では、自動車部品、鉄道車両、航空機等の用途において低粘度化及び高耐熱化の両立といった要求が高まってきている。【０００５】
これまでに、低粘度エポキシ樹脂としてはビスフェノールＡ型エポキシ樹脂、ビスフェノールＦ型エポキシ樹脂等が一般に広く知られているが、低粘度性及び耐熱性の点で充分ではない。また、低粘度性に優れたエポキシ樹脂として、特許３３３９０８３号公報には、シクロヘキサン骨格にオキシメチレン鎖を有するエポキシ樹脂が提案されている。シクロヘキサン骨格にオキシメチレン鎖を有するエポキシ樹脂は、芳香族環を有するエポキシ樹脂に比べ、透明性、耐候性に優れるが、耐熱性の点で充分ではなかった。【０００６】
一方、ＵＳＰ３２５１８６１号明細書には、1,2,4-トリエポキシエチルシクロヘキサンが記載されている。しかし、エポキシ樹脂用硬化剤を含有するエポキシ樹脂組成物の例は示されておらず、その反応性や、エポキシ樹脂硬化物とした場合の詳細な物性検討はなされておらず、実用物性上の性能は知られていなかった。
【先行技術文献】
【特許文献】
【０００７】
【特許文献１】特許３３３９０８３号公報
【特許文献２】ＵＳＰ３２５１８６１号明細書
【発明の開示】
【０００８】
従って、本発明の目的は低粘度性に優れ、かつ耐熱性、低熱膨張性等に優れた硬化物を与えるエポキシ樹脂組成物ならびにその硬化物を提供することにある。
【０００９】
すなわち、本発明は、エポキシ樹脂及びエポキシ樹脂用硬化剤を含有するエポキシ樹脂組成物において、下式（１）で表されるエポキシ樹脂を含むことを特徴とするエポキシ樹脂組成物に関する。
2011114935.tif 000003
【００１０】
上記エポキシ樹脂としては、1,2,4-トリエポキシエチルシクロヘキサンであることが好ましい。1,2,4-トリエポキシエチルシクロヘキサンは、下式（２）で表される。
2011114935.tif 000004
【００１１】
本発明において、上記エポキシ樹脂用硬化剤が、アミン類、酸無水物類、多価フェノール類、イミダゾール類、ブレンステッド酸塩類、ジシアンジアミド類、有機酸ヒドラジッド類、ポリカルボン酸類及び有機ホスフィン類から選ばれる少なくとも１種の化合物であることが好ましい。また、エポキシ樹脂用硬化剤に加えて、更に硬化促進剤を含むことが好ましい。そして、三級アミン類、イミダゾール類、ジシアンジアミド類、及び有機ホスフィン類から選ばれる少なくとも１種の化合物を硬化促進剤として含有することが好ましい。
【００１２】
更に、本発明は、無機充填材の含有率が８３重量％以上含有する上記のエポキシ樹脂組成物に関する。
【００１３】
また、本発明は、電気・電子部品封止用である上記のエポキシ樹脂組成物、及び上記のエポキシ樹脂組成物を硬化してなるエポキシ樹脂硬化物に関する。
【発明を実施するため形態】
【００１４】
以下、本発明について詳細に説明する。
本発明のエポキシ樹脂組成物は、エポキシ樹脂、及びエポキシ樹脂用硬化剤を必須成分とし、且つこれら必須成分を樹脂成分の主成分とする。本発明のエポキシ樹脂組成物は無機充填材を含むことができ、この場合は、上記必須成分と無機充填材を主成分とする。
本発明のエポキシ樹脂組成物は、式（１）で表されるエポキシ樹脂の構造に特徴があり、エポキシ基とシクロヘキサンとがエーテル結合を介さないで結合することで、低粘度性に優れ、かつ耐熱性、低熱膨張性等に優れた硬化物を与える。従って、エポキシ樹脂用硬化剤等の添加物の種類及び添加量は、適宜の条件が使用できる。
【００１５】
本発明のエポキシ樹脂組成物に使用されるエポキシ樹脂は式（１）で表される。
【００１６】
式（１）のエポキシ樹脂における、エポキシエチル基の置換位置は特に限定しないが、好ましくは、シクロヘキサン骨格の１位、２位及び４位に置換した、式（２）で表される1,2,4-トリエポキシエチルシクロヘキサンである。
【００１７】
本発明で用いるエポキシ樹脂成分は、式（１）のエポキシ樹脂の他に、本発明の効果を損なわない範囲で他のエポキシ樹脂を併用することができる。他のエポキシ樹脂としては、例えばビスフェノールＡ、ビスフェノールＦ、ビスフェノールＳ、フルオレンビスフェノール、２，２' −ビフェノール、３，３'，５，５'−テトラメチル−４，４'−ジヒドロキシビフェノール、レゾルシン、ナフタレンジオール類等の２価のフェノール類のエポキシ化物、トリス−（４−ヒドロキシフェニル）メタン、１，１，２，２−テトラキス（４−ヒドロキシフェニル）エタン、フェノールノボラック、ｏ−クレゾールノボラック等の３価以上のフェノール類のエポキシ化物、ジシクロペンタジエンとフェノール類の共縮合樹脂のエポキシ化物、フェノール類とパラキシリレンジクロライド等から合成されるフェノールアラルキル樹脂類のエポキシ化物、フェノール類とビスクロロメチルビフェニル等から合成されるビフェニルアラルキル型フェノール樹脂のエポキシ化物、ナフトール類とパラキシリレンジクロライド等から合成されるナフトールアラルキル樹脂類のエポキシ化物等が好ましく挙げられる。これら他のエポキシ樹脂は、２種以上を併用してもよい。これら他のエポキシ樹脂を併用する場合、その使用量は全エポキシ樹脂の５０ｗｔ％以下、有利には２０ｗｔ％以下にとどめることがよい。
【００１８】
本発明のエポキシ樹脂組成物に用いるエポキシ樹脂用硬化剤としては、次のものが挙げられる。
【００１９】
アミン類；ビス（４−アミノシクロヘキシル）メタン、ビス（アミノメチル）シクロヘキサン、ｍ−キシリレンジアミン、３，９−ビス（３−アミノプロピル）−２，４，８，１０−テトラスピロ［５，５］ウンデカン等の脂肪族及び脂環族アミン類、メタフェニレンジアミン、ジアミノジフェニルメタン、ジアミノジフェニルスルホン、ジエチルトルエンジアミン、１−メチル−３，５−ジエチル−２，４−ジアミノベンゼン、１−メチル−３，５−ジエチル−２，６−ジアミノベンゼン、１，３，５−トリエチル−２，６−ジアミノベンゼン、３，３’−ジエチル−４，４’−ジアミノジフェニルメタン、３，５，３’，５’−テトラメチル−４，４’−ジアミノジフェニルメタン等の芳香族アミン類、ベンジルジメチルアミン、２，４，６−トリス（ジメチルアミノメチル）フェノ−ル、１，８−ジアザビシクロ−（５，４，０）−ウンデセン−７、１，５−ジアザビシクロ−（４，３，０）−ノネン−７等の３級アミン類及びその塩類。 
【００２０】
酸無水物類；無水フタル酸、無水トリメリット酸、無水ピロメリット酸等の芳香族酸無水物類、無水テトラヒドロフタル酸、無水メチルテトラヒドロフタル酸、無水ヘキサヒドロフタル酸、無水メチルヘキサヒドロフタル酸、無水メチルエンドメチレンテトラヒドロフタル酸、無水シクロドデセニルコハク酸、無水トリアルキルテトラヒドロフタル酸等の環状脂肪族酸無水物類。 
【００２１】
多価フェノ−ル類；カテコ−ル、レゾルシン、ハイドロキノン、ビスフェノ−ルＦ、ビスフェノ−ルＡ、ビスフェノ−ルＳ、ビフェノ−ル、フェノ−ルノボラック類、クレゾ−ルノボラック類、ビスフェノ−ルＡ等の２価フェノ−ルのノボラック化物類、トリスヒドロキシフェニルメタン類、アラルキルポリフェノ−ル類、ジシクロペンタジエンポリフェノ−ル類等。 
【００２２】
その他；２−メチルイミダゾール、２−エチル−４−メチルイミダゾール及び２−フェニルイミダゾール等のイミダゾ−ル類及びその塩類、ジシアンジアミド類、有機酸ヒドラジッド類である。これらのエポキシ樹脂用硬化剤は、単独で使用しても良いが、２種以上を併用して使用することも可能である。
【００２３】
これらの中でも、耐熱性、耐湿性、電気特性等の点で、半導体封止材料に好適なポリアミン、多価ヒドロキシ化合物が好ましく使用される。また、耐熱性、耐湿性、電気特性、透明性を要求される樹脂用途には、ポリアミン、酸無水物が特に好ましく使用される。
【００２４】
ポリアミンとしては、ポリエチレンジアミン、メタキシレンジアミン、トリメチルヘキサメチレンジアミン、2−メチルペンタンメチレンジアミン等の脂肪族アミン、イソフォロンジアミン、1,3-ビスアミノメチルシクロヘキサン、ビス（4-アミノシクロヘキシル）メタン、ノルボルネンアミン、1,2-ジアミノシクロヘキサン、ビス（4-アミノ−３−メチルシクロヘキシル）メタン等の脂環式ポリアミン、ジアミノジフェニルメタン、メタフェニレンジアミン、ジアミノジフェニルスルホン、ジエチルトルエンジアミン等の芳香族ポリアミンが好ましく挙げられる。
【００２５】
多価ヒドロキシ化合物としては、ビスフェノールＡ、ビスフェノールＦ、ビスフェノールＳ、フルオレンビスフェノール、４，４' −ビフェノール、２，２' −ビフェノール、ハイドロキノン、レゾルシン、カテコール、ナフタレンジオール類等の２価のフェノール類、トリス−（４−ヒドロキシフェニル）メタン、１，１，２，２−テトラキス（４−ヒドロキシフェニル）エタン、フェノールノボラック、ｏ−クレゾールノボラック、ナフトールノボラック、ポリビニルフェノール等に代表される３価以上のフェノール類、更にはフェノール類、ナフトール類又は、ビスフェノールＡ、ビスフェノールＦ、ビスフェノールＳ、フルオレンビスフェノール、４，４' −ビフェノール、２，２' −ビフェノール、ハイドロキノン、レゾルシン、カテコール、ナフタレンジオール類等の２価のフェノール類とホルムアルデヒド、アセトアルデヒド、ベンズアルデヒド、ｐ−ヒドロキシベンズアルデヒド、ｐ−キシリレングリコール、ｐ−キシリレングリコールジメチルエーテル、ジビニルベンゼン、ジイソプロペニルベンゼン、ジメトキシメチルビフェニル類、ジビニルビフェニル、ジイソプロペニルビフェニル類等の架橋剤との反応により合成される多価ヒドロキシ化合物等が好ましい。これらの中で、耐熱性、耐湿性、電気特性等の点で優れる、ノボラック樹脂が特に好ましい。
【００２６】
多価ヒドロキシ化合物の軟化点範囲は、好ましくは４０〜１５０℃、より好ましくは５０〜１２０℃である。４０℃より低いと例えば無機材が充填されたエポキシ樹脂組成物としたときに粘度が低くなりすぎ無機材が沈降するといった問題があり、１５０℃より高いとエポキシ樹脂組成物調製時の混練性と成形性に問題がある。また、１５０℃における好ましい溶融粘度は１Ｐａ・ｓ以下であり、より好ましくは０.５Ｐａ・ｓ以下である。１Ｐａ・ｓより高いとエポキシ樹脂組成物の調製時の混練性、及び成形性に問題があるが、エポキシ樹脂組成物（無機充填材を含まない）としたときの２５℃での粘度が０．０１〜１００Ｐａ・ｓとなるように適宜選定される。好適な例として荒川工業株式会社製  タマノールPA、タマノール531、タマノール758、タマノール759、DIC株式会社製  TD-2131、TD-2106,TD-2091、TD-2090として入手できるノボラック樹脂が挙げられる。
【００２７】
酸無水物としては、ヘキサヒドロ無水フタル酸、テトラヒドロ無水フタル酸、無水フタル酸、３−メチルヘキサヒドロ無水フタル酸、４−メチルヘキサヒドロ無水フタル酸、３−メチルテトラヒドロ無水フタル酸、４−メチルテトラヒドロ無水フタル酸、無水メチルナジック酸、ドデセニル無水コハク酸、α−テルピネンやアロオシメン等のデカトリエンと無水マレイン酸とのディールス・アルダー反応物及びそれらの水素添加物、構造異性体若しくは幾何異性体をはじめ、それらの混合変性物が好ましく挙げられる。より好ましくは、これらの水素添加物である。
【００２８】
本発明のエポキシ樹脂組成物は、硬化剤の官能基とエポキシ樹脂のエポキシ基の当量比を、０．５〜２．０の範囲とすることがよい。好ましくは、０．８〜１．２の範囲である。
【００２９】
本発明のエポキシ樹脂組成物には、エポキシ樹脂用硬化剤とは別に硬化促進剤を配合することが好ましい。硬化促進剤としては、エポキシ樹脂の硬化促進剤として知られているものが使用できるが、トリス（ジメチルアミノメチル）フェノール、ベンジルジメチルアミン、１，８−ジアザビシクロ（５，４，０）ウンデセン−７（DBU）等の三級アミン類、２−メチルイミダゾール、２−エチル−４−メチルイミダゾール、２−フェニルイミダゾール等のイミダゾ−ル類及びその塩類、ジシアンジアミド類、トリフェニルホスフィン等の有機ホスフィン類等が好ましく挙げられる。これらの硬化促進剤は、単独で使用しても良いが、２種以上を併用して使用することも可能である。
【００３０】
本発明のエポキシ樹脂組成物は、無機充填材を高含有率で配合するためには、低粘度であることが好ましい。そのため、エポキシ樹脂組成物から無機充填材を除いた状態でのエポキシ樹脂組成物の粘度は２５℃で、０．０１〜１００Ｐａ・ｓ、好ましくは０．１〜１００Ｐａ・ｓとなるようにする。
【００３１】
本発明のエポキシ樹脂組成物には無機充填材を配合することができる。無機充填材を配合したエポキシ樹脂組成物は、封止用として適する。無機充填材としては、例えばシリカ、アルミナ、ジルコン、珪酸カルシウム、炭酸カルシウム、炭化ケイ素、窒化ケイ素、窒化ホウ素、ジルコニア、フォステライト、ステアタイト、スピネル、ムライト、チタニアなどがあり、これらの１種又は２種以上ものを組み合わせてもよいが、溶融シリカを主成分とすることが好ましく、その形態としては破砕状、又は球形状のものが挙げられる。通常、シリカは、数種類の粒径分布を持ったものを組み合わせて使用される。組み合わせるシリカの平均粒径の範囲は、０．５〜１００μｍがよい。無機充填材を配合する場合の含有率は８３重量％以上が好ましく、より好ましくは８３〜９０重量％である。８３重量％より少ないと有機成分の含有率が高くなり耐湿性、低線膨張性が十分に発揮されない。
【００３２】
また、本発明のエポキシ樹脂組成物中には、必要に応じて、ポリエステル、ポリアミド、ポリイミド、ポリエーテル、ポリウレタン、石油樹脂、インデンクマロン樹脂、フェノキシ樹脂等のオリゴマーや高分子化合物を適宜配合することができ、顔料、難然剤、揺変性付与剤、カップリング剤、流動性向上剤等の添加剤を配合することができる。顔料としては、有機系又は無機系の体質顔料、鱗片状顔料等がある。揺変性付与剤としては、シリコン系、ヒマシ油系、脂肪族アマイドワックス、酸化ポリエチレンワックス、有機ベントナイト系、等を挙げることができる。また必要に応じて、アミン類、イミダゾール類、有機ホスフィン類、ルイス酸等の硬化促進剤を配合することができる。硬化促進剤の配合量としては、通常、エポキシ樹脂１００重量部に対し、０.２〜５重量部が好ましい。更に必要に応じて、本発明の樹脂組成物には、カルナバワックス、ＯＰワックス等の離型剤、γ−グリシドキシプロピルトリメトキシシラン等のカップリング剤、カーボンブラック等の着色剤、三酸化アンチモン等の難燃剤、シリコンオイル等の低応力化剤、ステアリン酸カルシウム等の滑剤等を配合できる。
【００３３】
本発明の硬化物は、上記エポキシ樹脂組成物を、注型、圧縮成形、トランスファー成形等の成形方法で硬化させることにより得ることができる。硬化物が生成する際の温度は、通常、１２０〜２２０℃である。
【００３４】
上記式（１）で表されるエポキシ樹脂は、トリビニルシクロヘキサンを原料とし、ビニル基を過酸化物により酸化させエポキシ化反応を行うことことにより得られる。なお、上記式（２）で表されるエポキシ樹脂は、1,2,4-トリビニルシクロヘキサンを原料として得られる。
【００３５】
上記エポキシ化反応において使用される過酸化物としては、公知の製法を採用することができ、具体的には通常の過酸又は有機過酸化物が用いられる。過ギ酸、過酢酸、過プロピオン酸、ｍ−クロロ安息香酸等が例示される。
【実施例】
【００３６】
次に本発明の特徴を更に明確にするため実施例を挙げて具体的に説明する。なお、文中の「部」、「％」は全て重量基準を示すものである。  【００３７】
実施例１〜３、比較例１〜４
下記に示すエポキシ樹脂、硬化剤及び硬化促進剤を用い、表１及び表２に示す配合割合で混練してエポキシ樹脂組成物を調製した。表１〜２中のカッコは重量部を表す。【００３８】
エポキシ樹脂成分として、上記式（２）で表されるエポキシ樹脂EP-ａ（エポキシ当量  ９３／ｅｑ．２５℃での粘度は１１５ｍＰａ・ｓ）、比較として、シクロヘキサン骨格にオキシメチレン鎖を有するエポキシ樹脂である１，４−シクロヘキサンジメタノールジグリシジルエーテル  エポキシ樹脂EP-ｂ（新日本理化株式会社製、ＤＭＥ−１００；エポキシ当量１５８ｇ／ｅｑ．２５℃での粘度は１００ｍＰａ・ｓ）、水素化ビスフェノールＡジグリジジルエーテル  エポキシ樹脂EP-ｃ  （ジャパンエポキシレジン製  ＹＸ-８０００；エポキシ当量２１０ｇ／ｅｑ．２５℃での粘度は２５４８ｍＰａ・ｓ）を用いた。
硬化剤成分として、ＰＮ（フェノールノボラック樹脂、荒川化学製、タマノール７５８；ＯＨ当量１０３、軟化点 ８２℃）、ＭＨ−７００（4-メチルヘキサヒドロ無水フタル酸/ヘキサヒドロ無水フタル酸混合物（70/30）、新日本理化株式会社製  リカシッド  ＭＨ-700）及びＥＣ-１００（1−メチル−3，5−ジエチル−2，4−ジアミノベンゼンと1−メチル−3，5−ジエチル−2，6−ジアミノベンゼンの混合物、アルベマール日本株式会社製  エタキュアー１００）を用いた。
硬化促進剤成分として、２Ｅ４ＭＺ（２−エチル−４−メチルイミダゾール）を用いた。
フィラーとして、電気化学工業（株）製の球状溶融シリカＦＢ−６０（平均粒径２１μｍ）及びＦＢ−３５（平均粒径１２μｍ）、（株）アドマテックス製の球状溶融シリカＳＯ−Ｃ３（平均粒径０．９μｍ）及びＳＯ−Ｃ２（平均粒径０．５μｍ）の４種類を混合して使用した。混合比は、重量比で、20：50：10：20とした。【００３９】
エポキシ樹脂と硬化剤とを混合して得られた組成物（無機充填材と硬化促進剤を含まない）については、Ｅ型粘度計を用いて２５℃における組成物の粘度測定を行い、その結果を表１及び表２に示した。【００４０】
更に、上記エポキシ樹脂組成物にフィラーを混合して得られたエポキシ樹脂組成物について、スパイラルフロー及びゲルタイムを測定した。スパイラルフローについては、規格（ＥＭＭＩ−１−６６）に準拠したスパイラルフロー測定用金型でエポキシ樹脂組成物をスパイラルフローの注入圧力（１５０ｋｇｆ／ｃｍ2）、硬化時間３分の条件で成形して流動長を調べた。ゲルタイムについては、予め１７５℃に加熱しておいたゲル化試験機（日新科学（株）製）の凹部にエポキシ樹脂組成物を流し込み、フッ素樹脂製棒を用いて一秒間に２回転の速度で攪拌し、エポキシ樹脂組成物が硬化するまでに要したゲル化時間を調べた。【００４１】
次に、エポキシ樹脂組成物を１７５℃で成形し、１７５℃で１２時間ポストキュアを行い、硬化物試験片を得た後、各種物性測定に供した。ガラス転移点は、熱機械測定装置により、昇温速度７℃／分の条件で求めた。曲げ試験は、曲げ強度、曲げ弾性率を３点曲げ法により行った。吸水率は、本エポキシ樹脂組成物を用いて、直径５０mm、厚さ３mmの円盤を成形し、ポストキュア後８５℃、８５％ＲＨの条件で１００時間吸湿させた時のものである。結果をまとめて表１及び表２に示す。【００４２】
【表１】
2011114935.tif 000005
【００４３】
【表２】
2011114935.tif 000006
【００４４】
上記から、本発明のエポキシ樹脂組成物は、硬化前の粘度が低く、成形性時の流動性が良好であり、かつ耐熱性、耐湿性、低熱膨張性等に優れた硬化物を与えることがわかる。これらの硬化物は、半導体封止材等の電気・電子部品封止用材料、成形材料、積層材料、接着材料等に有用である。
【産業上の利用の可能性】
【００４５】
本発明のエポキシ樹脂組成物は、低粘度性に優れ、耐熱性及び低熱膨張性等に優れた硬化物を与えることができる。本発明のエポキシ樹脂組成物は、低粘度性に優れたエポキシ樹脂を用いることにより成形時の優れた流動性が発揮される。また、低粘度性に起因してフィラー高充填率化が可能である。更には、エポキシ樹脂成分が一般的なエポキシ樹脂が有するグリシジルエーテル基と比較して、柔軟なオキシメチレン部位を持たないため、硬化物の分子運動が抑制されることにより優れた耐熱性、低熱膨張性が発揮される。以上の優れた流動性、耐熱性、低熱膨張性により、半導体封止材、各種成形材料、積層材料、粉体塗料及び接着材料等に好適に用いることができる。特に、電子部品封止用として優れる。
【手続補正書】
【提出日】平成24年4月9日(2012.4.9)
【手続補正１】
【補正対象書類名】特許請求の範囲
【補正対象項目名】全文
【補正方法】変更
【補正の内容】
【特許請求の範囲】
【請求項１】
エポキシ樹脂及びエポキシ樹脂用硬化剤を含有するエポキシ樹脂組成物において、下式（１）で表されるエポキシ樹脂を含み、無機充填材を８３重量％以上含有することを特徴とするエポキシ樹脂組成物。
2011114935.tif 000010
【請求項２】
エポキシ樹脂が下式（２）で表される１，２，４−トリエポキシエチルシクロヘキサンであることを特徴とする請求項１に記載のエポキシ樹脂組成物。
2011114935.tif 000011
【請求項３】
エポキシ樹脂用硬化剤が、アミン類、酸無水物類、多価フェノール類、イミダゾール類、ジシアンジアミド類、及び有機酸ヒドラジッド類から選ばれる少なくとも１種の化合物であることを特徴とする請求項１に記載のエポキシ樹脂組成物。
【請求項４】
硬化促進剤として、三級アミン類、イミダゾール類、ジシアンジアミド類、及び有機ホスフィン類から選ばれる少なくとも１種の化合物を含有することを特徴とする請求項１に記載のエポキシ樹脂組成物。
【請求項５】
電気・電子部品封止用であることを特徴とする請求項１に記載のエポキシ樹脂組成物。
【請求項６】
請求項１に記載のエポキシ樹脂組成物を硬化してなることを特徴とするエポキシ樹脂硬化物。
【国際調査報告】
2011114935.tif 000012
2011114935.tif 000013
2011114935.tif 000014
2011114935.tif 000015